(57)【特許請求の範囲】
【請求項１】
ポリエーテルブロックアミドを表面に含有する医療用具の表面を、１，１，１，３，３，３−ヘキサフルオロ−２−プロパノール、フェノール、およびクレゾールからなる群から選択される１種以上の該ポリエーテルブロックアミドを膨潤または溶解する化合物を含むクロロホルム溶液に浸漬した後、ウレタン系高分子物質とポリイソシアネートとを含有する被膜を形成させ、次いで、ポリビニルピロリドンを含有する被膜を形成させることを特徴とする湿潤時に潤滑性を有する医療用具の製造方法。
【請求項２】
前記ポリエーテルブロックアミドは、エーテル結合とアミド結合の割合（モル比）が１０：９０〜６０：４０である、請求項１記載の医療用具の製造方法。
【請求項３】
前記ポリビニルピロリドンを含有する被膜を形成させた後、６０〜１２０℃で、６０〜１２０分間の加熱処理を行う請求項１または請求項２記載の医療用具の製造方法。
【請求項４】
前記医療用具は、カテーテル、ガイドワイヤーまたはバルーンカテーテルである、請求項１〜請求項３の何れかに記載の医療用具の製造方法。
【発明の詳細な説明】
【０００１】
【発明の属する技術分野】
本発明は、湿潤時に潤滑性を有する医療用具およびその製造方法に関し、さらに詳しくは、ポリアミド系高分子物質を表面に含有する医療用具の表面に親水性高分子物質を被覆して、水または体液との接触により、優れた表面潤滑性を発現し、繰り返し摺動によっても容易に潤滑性が低下しない医療用具ならびにその製造方法に関する。
【０００２】
【従来の技術】
従来から、医療分野では血管、消化管、尿管、気管、胆管あるいはその他の体腔、あるいは組織中に挿入されるカテーテル、その内腔に挿入されるガイドワイヤー、あるいは血管内の狭窄部を治療するため、あるいはバルーンを膨らますことにより狭窄部を拡張し、狭窄部末梢側における血流の改善を図るためのPTCAバルーンカテーテル、PTAバルーンカテーテル等の医療器具が広範囲に使用されている。
これらのカテーテル、バルーンカテーテル、カテーテル導入管、ガイドワイヤー等の各種医療用具には、低摩擦性の親水性被覆を設けることが有用である。これらの医療器具表面を低摩擦性とすることにより、血管、消化管、尿管、気管、胆管あるいはその他の体腔及び通路などに、これらの医療器具は容易に入り込む。
【０００３】
所望の低摩擦性表面を設けるために、医療用具の基材表面上に非反応性イソシアネート基を有するポリウレタンの第１被覆層を形成させ、その表面にポリビニルピロリドンを反応させて、前記非反応性イソシアネート基と化学的に結合した第２被覆層を形成させることにより、湿潤時に表面に潤滑性を有するようにした基材が公知である（特公昭59-19582号公報）。しかしながら、この方法では基材はポリウレタンであって、ポリウレタン以外の材料、例えばポリアミド系高分子物質を基材とした場合、前記被覆層との接着性が低いため、被覆層が剥離しやすく、繰り返し摩擦擦過するに従い、潤滑性が低下するという問題を有している。
【０００４】
基材がポリウレタンである医療用具の表面に潤滑性を付与させるためには、その他、種々の試みが行われている。例えば、ポリウレタン基材表面上に、未反応イソシアネート基を生成させたのちに、親水性重合体をカップリングさせることにより、安定で、かつ、耐加水分解抵抗を示す潤滑性表面を設ける方法（特開昭59-81341号公報）、ポリウレタン基材に遊離イソシアネート基を含む接着性被膜を形成し、Ｎ−ビニルピロリドンと活性水素を有するエチレン性不飽和モノマーとの共重合体を化学的に結合させることによって、親水性被覆を設ける方法（特開昭63-238170号公報）、ポリウレタン基材に遊離イソシアネート基を含む接着性被膜を形成し、Ｎ−ビニルピロリドンと活性水素を有するエチレン性不飽和モノマーとの共重合体を化学的に結合させることによって、親水性被覆を設ける方法（特開昭63-238170号公報）、基材表面がポリウレタンからなるカテーテルの表面をビニルピロリドンの重合体とポリウレタンとよりなる組成物を被覆する方法（特開平2-246979号公報）などが公知である。しかしながら、これらの潤滑性付与剤をポリアミド系高分子物質である基材に施しても、満足すべき潤滑性が得られない。
【０００５】
また、表面が下記重合体からなる物品の表面を、１分子当たり２個以上のイソシアネート基を有する化合物を含有する溶液と接触させた後に、ポリビニルピロリドンを含有する溶液と接触させることにより、湿潤時に低い摩擦係数を有する表面を有する物品の製造方法も公知である（特開昭58-193767号公報）。しかしながら、対象とする重合体は、ラテックスゴム、その他のゴム、ポリ塩化ビニル、その他のビニル重合体、ポリエステルおよびポリアクリレートであり、ポリアミド系重合体を対象とした場合、上記イソシアネート基含有溶液およびポリビニルピロリドン溶液と接触させることにより得られた被覆層は、剥離しやすく、かつ、繰り返し摺動することにより、徐々に抵抗が上昇するという問題を有している。
【０００６】
また、親水性ポリマーとジイソシアネート、親水性ポリエーテルグリコール、及び鎖延長剤の反応生成物であるエラストマーセグメント親水性ポリエーテルウレタンからなる潤滑性被膜が開示されている（特開平3-21677号公報）。ポリマー基材としては、ポリテトラフルオロエチレン、ポリエステル、ポリアミド、ＰＶＣ、ポリアクリレート、ポリスチレン、ラテックス、およびポリウレタンが例示されている。しかし、これらも同様にアミド系高分子物質と親水性ポリエーテルウレタンとの接着性は十分でなく、湿潤時に潤滑性を発現しても、容易に摺動抵抗が上昇する。
【０００７】
さらに、種々の基材上に親水性ポリマーと安定用ポリマーを含んでなる親水性被膜を設けることが公知である（特表平6-505029号公報）。ポリアミド系高分子物質の基材に関しては、ポリアミド系高分子物質のトリフルオロエタノール溶液なる「安定用ポリマー」で被覆した後に、ポリビニルピロリドン、ポリアミド系高分子物質との混合溶液を上塗りした水に不溶な被膜が紹介されている。しかしながら、▲１▼ポリアミド系高分子物質のトリフルオロエタノール溶液に、ポリアミド系高分子チューブを浸漬すると、トリフルオロエタノールの溶解性が強いため、チューブが変形する可能性がある、▲２▼ポリビニルピロリドンとポリアミド系高分子物質との相溶性はよくないため、不溶性の被膜であっても繰り返し摺動によって、ポリビニルピロリドンの層は容易に剥離し、摩擦抵抗が上昇すると考えられる。
【０００８】
また、有機基材(例えば、ポリエーテルブロックアミド、ポリウレタン、ポリエーテルウレタン、ポリエステルウレタン、天然ゴム、合成ゴム、ラテックスゴム、ポリエステル-ポリエーテルコポリマー、ポリカーボネート、ポリエチレンテレフタレートなど)上にポリビニルピロリドンと架橋ポリウレタンからなる親水性の被膜を設けることが公知である（特開平5-156203号公報）。この親水性の被膜も、アミド系高分子物質を表面に含有する医療用具では、湿潤時に潤滑性を発現しても容易に摺動抵抗が上昇する。
【０００９】
合成樹脂膜の表面にイソシアネート基を介して結合されたポリビニルピロリドン分子が相互に重合されたもので形成された親水性被膜が既に開示されている（特開平7-80078号公報）。この親水性被膜も、合成樹脂膜がポリウレタンであれば、良好な潤滑性、耐久性を有するが、イソシアネート基と実質的に反応しないアミド系高分子物質を表面に含有する医療用具表面では十分な効果を発現しない。
【００１０】
ポリエーテルブロックアミドからなる合成樹脂膜表面にイソシアネート基を介して結合されたポリビニルピロリドンからなるガイドワイヤーが開示されている（特開平7-124263号公報）。また、イソシアネート基を含む溶液を接触させる前にポリエーテルブロックアミドを膨潤させる溶媒で処理する旨も開示されている。このときの溶媒として、メチルエチルケトン、トリクレン、クロロホルム等が示されている。しかしながら、エーテル結合を有さない一般的なポリアミド系高分子物質、例えば、ナイロン１２やナイロン６、６、ナイロン６では、これらの溶媒を用いてもコーティング後における耐久性は不十分である。
【００１１】
しかしながら、これらの従来技術がアミド系高分子物質を表面に含有する医療用具で十分な効果を発現しなかったのは、この材料では、イソシアネート基等の官能基と反応せずに、物理的に湿潤時に潤滑性を発現する被覆が積層しているのみであり、その結果、繰り返し摺動により、この被膜が剥離し、潤滑性が急激に低下するためであると考えられる。
【００１２】
【発明が解決しようとする課題】
本発明の課題は、アミド系高分子物質を表面に含有する医療用具において、湿潤時に潤滑性を発現し、かつ繰り返し摺動しても容易に潤滑性が低下しない医療用具及びその製造方法を提供することである。
【００１３】
【課題を解決するための手段】
本発明者らは上記課題を解決するために種々鋭意検討した結果、アミド系高分子物質を表面に含有する医療用具を、該材料を膨潤または溶解する化合物を含む溶液に浸漬した後に、ウレタン系高分子物質を含む被膜を形成し、その後にポリビニルピロリドンを含む被膜を形成することにより得られた被膜が、湿潤時に潤滑性を有し、繰り返し摺動した場合においてもその潤滑性が低下しないことを見いだし、本発明に到達した。
【００１４】
すなわち、本発明はポリエーテルブロックアミドを表面に含有する医療用具の表面を、１，１，１，３，３，３−ヘキサフルオロ−２−プロパノール、フェノール、およびクレゾールからなる群から選択される１種以上の該ポリエーテルブロックアミドを膨潤または溶解する化合物を含む溶液に浸漬した後、ウレタン系高分子物質とポリイソシアネートとを含有する被膜を形成させ、次いで、ポリビニルピロリドンを含有する被膜を形成させることを特徴とする湿潤時に潤滑性を有する医療用具の製造方法である。
【００１５】
また、本発明はアミド系高分子物質を含む表面を有する医療用具の表面に、ウレタン系高分子物質を含有する層を有し、次いで、該ウレタン系高分子層の上に、ポリビニルピロリドン層を有することを特徴とする湿潤時に潤滑性を有する医療用具である。
【００１６】
【発明の実施の態様】
本発明では、まず、アミド系高分子物質を表面に含有する医療用具を、アミド系高分子物質を膨潤または溶解する化合物を含む液体に浸漬した後に、ウレタン系高分子物質を含有する溶液に浸漬する。これにより、アミド系高分子物質を表面に含有する医療用具表面に強固に接着したウレタン系高分子物質を含有する被膜が得られる。そして、ポリビニルピロリドンを含有する溶液に浸漬することにより、ウレタン系高分子物質を含有する被膜上にポリビニルピロリドンを含有する湿潤時に潤滑性を有する被膜が得られる。
【００１７】
本発明における医療器具とは、その表面に潤滑性を必要とする医療器具であって、具体的にはガイドワイヤー、ＰＴＣＡバルーンカテーテル、ＰＴＡバルーンカテーテル、造影用カテーテル、カテーテル導入管、マイクロカテーテルなどが挙げられる。また、アミド系高分子物質を表面に含有する医療用具とは、最外表面にアミド系高分子物質層を有する上記医療器具であって、基材本体がアミド系高分子物質からなるか、あるいは基材本体は金属、他の高分子物質、例えば、ポリウレタン、ポリテトラフルオロエチレン、ポリエステル、ポリアミド、ＰＶＣ、ポリアクリレート、ポリスチレン、ラテックスなどであるが、その表面にアミド系高分子物質からなる層が設けられたものが挙げられる。
【００１８】
本発明に使用するアミド系高分子物質としては、分子鎖中にエーテル結合を有するポリエーテルブロックアミド、ポリエステル結合を有するポリエステルブロックアミド、またはポリエーテル結合とポリエステル結合を有するポリエーテルエステルブロックポリアミドなどが挙げられる。ポリエーテル結合および／またはポリエステルを有するポリアミドでは、ポリエーテル結合および／またはポリエステル結合は、ポリアミド結合との割合（モル比）が、１０：９０〜６０：４０、好ましくは、１０：９０〜４０：６０である。このようなポリエーテル結合を有するポリアミドとしては、商品名、ぺバックス（アトフィナ社製）、ダイアミドPAE（ダイセル・ヒュルス社製）、グリラックスA（大日本インキ化学工業社製）、UBEポリアミドエラストマーPAE（宇部興産社製）、グリロンELX（エムス・ジャパン社製）、ノバミッドEXL/PAE（三菱化学社製）などが挙げられる。
【００２０】
また、基材は表面にアミド系高分子物質を含むものであれば、単層または多層被覆構造を有していてもよい。これらのアミド系高分子物質層を被覆する方法としては、種々の方法が採用できる。基材としては、金属、ポリウレタン、ポリテトラフルオロエチレン、ポリエステル、ポリアミド、ＰＶＣ、ポリアクリレート、ポリスチレン、ラテックスなどであるが、その表面にアミド系高分子物質が被覆されたものなどが例示され、アミド系高分子物質を被覆するには、溶媒として、トリフルオロエタノール、クレゾールなどがあり、溶融被覆など、当該技術分野で公知である方法が採用できる。
【００２１】
第１工程：
本発明において、アミド系高分子物質を膨潤または溶解する化合物とは、上記アミド系高分子物質を室温において、処理前の重量を処理後、20〜40重量％増加させる作用を有するか、あるいは肉眼にて観察して、表面が若干白化した状態にさせ得る作用を有する化合物をいう。具体的には、１，１，１，３，３，３−ヘキサフルオロ−２−プロパノール（HFPともいう）、トリフルオロエタノールなどのフッ素系溶媒、フェノール、クレゾール、アニリン、ニトロベンゼンなどの芳香族系有機溶媒、蟻酸等の有機酸、塩酸、硝酸、クロム酸等の無機酸などが挙げられる。特に好ましくは、１，１，１，３，３，３−ヘキサフルオロ−２−プロパノールがある。広く使用されるメチルエチルケトンなどのアミド系高分子物質をほとんど膨潤または溶解しない溶媒では、容易に潤滑性が低下してしまう。これらの溶媒の選択は、基材であるアミド系高分子物質の化学組成によって適宜選択される。
【００２２】
アミド系高分子物質を膨潤または溶解する化合物は、そのままで使用しても構わないが、著しく膨潤、溶解または変形が生じる場合には、適宜溶液として使用することもできる。この溶媒としては、クロロホルム、テトラヒドロフラン等の有機溶媒など様々な溶媒を選択することができるが、基材であるアミド系高分子物質に悪影響を与えるものは避けるべきである。
【００２３】
本発明では、かかるアミド系高分子物質を膨潤または溶解する化合物の溶液に、アミド系高分子物質を表面に含有する医療用具を浸漬する。浸漬は通常、室温で１０〜６０秒間行う。その後、室温で１〜１２時間放置することが好ましい。
【００２４】
第２工程：
本発明で使用するウレタン系高分子物質を含有する溶液とは、ウレタン系高分子物質を通常、１．０〜１０．０重量％含有する溶液である。ウレタン系高分子物質としては、通常のエーテル系ポリウレタン、商品名、ペレセン（ダウケミカル社製）、テコフレックス（サーメディックス社製）、テコタン（サーメディックス社製）等が使用でき、溶媒としてはメチルエチルケトン、テトラヒドロフラン、ジメチルホルムアミド、ジメチルスルホキシド等が使用される。濃度は１．０〜１０．０重量％、好ましくは、１．０〜４．０重量％である。１．０重量％未満であれば、被膜の厚さが十分とならず、１０．０重量％を超えると、溶液の粘度が高くなりすぎて、均一に塗布できなくなる。
該溶液には、ポリイソシアネートを含有していてもよい。ポリイソシアネートを含有することにより、ウレタン系高分子物質が架橋し、アミド系高分子物質を含有する表面との接着性が向上するものと考えられる。ポリイソシアネートとしては、ジフェニルメタンジイソシアネート、トルエンジイソシアネート、キシリレンジイソシアネート、イソホロンジイソシアネート、ヘキサメチレンジイソシアネート、ジシクロヘキシルメタンジイソシアネートが使用される。
【００２５】
本発明では、第１工程に次いで、ウレタン系高分子物質および必要によりポリイソシアネートを含有する溶液に浸漬することにより、ウレタン系高分子物質を含有する被膜を形成する。
【００２６】
第３工程：
本発明では、次いで、ポリビニルピロリドンを含有する溶液に浸漬することにより、ポリビニルピロリドンを含有する被膜を形成する。ポリビニルピロリドンとしては、平均分子量が30,000以上のものが使用される。平均分子量が30,000未満であれば、湿潤時に潤滑性を発現するが、繰り返し摺動により容易に剥離し抵抗が上昇する。
また、ポリビニルピロリドンを含有する溶液の媒体としては、クロロホルム、メチルアルコール、エチルアルコール等が使用でき、このときのポリビニルピロリドンの濃度は通常、１．０〜５．０重量％である。
このポリビニルピロリドンを含有する溶液には、ウレタン系高分子物質、あるいはポリイソシアネートが含有していてもよい。ウレタン系高分子物質としては上記したウレタン系高分子物質などが使用でき、ポリイソシアネートとしては、ジフェニルメタンジイソシアネート、トルエンジイソシアネート、キシリレンジイソシアネート、イソホロンジイソシアネート、ヘキサメチレンジイソシアネート、ジシクロヘキシルメタンジイソシアネートなどが使用される。これらの化合物を含有することにより、ポリビニルピロリドンの被膜が強化され、初期の摺動抵抗は若干上昇するが、繰り返し摺動に対する耐性が向上し、容易に摺動抵抗が上昇しなくなる。
【００２７】
第４工程：
本発明では上記被覆を設けた後、基材を加熱処理する。温度は60〜120℃であり、時間は60〜120分間である。加熱処理を施さないと、ポリイソシアネートの反応性が低いため、剥離しやすくなる。
【００２８】
【実施例】
次に、実施例を用いて本発明を詳細に説明する。これらの実施例では、表面潤滑性試験は、容器Ａ、治具Ｂ、錘Ｃと引張試験機(インストロン5565型)を用いる（図１参照）。約２０ｃｍの長さにカットし、内部に芯線を通したポリアミドチューブを、生理食塩水で満たした容器Ａの所定位置に配置し、その上部を引張試験機に固定する。次いで、治具Ｂ(表面はポリウレタン)に１００ｇの錘Ｃを乗せ、ポリアミドチューブに荷重をかける。その後、引張試験機を用いて速度５００ｍｍ／分で繰り返し上下させ、所定繰り返し回数における摩擦抵抗を測定した。摩擦抵抗値（ｇ）は、上昇時の応力と下降時の応力の和の２分の１とした。
【００２９】
実施例１
ＨＦＰをクロロホルムで希釈した溶液（ＨＦＰ濃度５容量％）に、外径約０．９ｍｍ、長さ２０ｃｍのポリエーテルブロックアミド(アトフィナ社製ペバックス7033、ポリエーテル含量25％)チューブを１０秒間浸漬した後、室温で1時間乾燥させた。次いで、ポリウレタン(ダウケミカル社製ペレセン2363 80AE)３．０重量％および４，４−ジフェニルメタンジイソシアネート１．０重量％のテトラヒドロフラン溶液に該チューブを１０秒間浸漬し、室温で1時間乾燥させた。次いで、ポリビニルピロリドン(ISP社製プラスドンK-90)３．０重量％のクロロホルム溶液に該チューブを１０秒間浸漬し、室温で1時間乾燥させた。その後、６０℃で1時間加熱処理した。このようにして得られたポリエーテルブロックアミドチューブを表面潤滑性試験に供し、その摩擦抵抗を表１に示す。
【００３０】
実施例２
クレゾールをクロロホルムで希釈した溶液(クレゾール濃度5容量％)に、外径約０．９ｍｍ、長さ２０ｃｍのポリエーテルブロックアミド(アトフィナ社製ペバックス7033)チューブを１０秒間浸漬した後室温で1時間乾燥させた。次いで、ポリウレタン(ダウケミカル社製ペレセン)３．０重量％、４，４−ジフェニルメタンジイソシアネート１．０重量％のテトラヒドロフラン溶液に１０秒間浸漬し、室温で1時間乾燥させた後、ポリビニルピロリドン（ＩＳＰ社製プラスドンＫ−９０）３．０重量％のクロロホルム溶液に１０秒間浸漬し、室温で1時間乾燥させた。その後、６０℃で1時間加熱処理した。このようにして得られたポリエーテルブロックアミドチューブを表面潤滑性試験に供し、その摩擦抵抗を表１に示す。
【００３１】
比較例１
ポリエーテルブロックアミドチューブ（実施例１と同様）を被覆なしの状態で表面潤滑性試験に供し、その摺動抵抗値を表１に示す。
【００３２】
比較例２
ポリエーテルブロックアミドチューブ（実施例１と同様）をポリウレタン(ダウケミカル社製ペレセン2363 80AE)３．０重量％および４，４−ジフェニルメタンジイソシアネート１．０重量％のテトラヒドロフラン溶液に、１０秒間浸漬し、室温で1時間乾燥させた（第２工程）。その後、６０℃で1時間加熱処理した（第４工程）。このようにして得られたポリエーテルブロックアミドチューブを表面潤滑性試験に供し、その摩擦抵抗を表１に示す。
【００３３】
【表１】
0004254105.tif 000002
【００３４】
比較例３
ポリエーテルブロックアミドチューブ（実施例１と同様）をポリウレタン(ダウケミカル社製ペレセン2363 80AE)３．０重量％および４，４−ジフェニルメタンジイソシアネート１．０重量％のテトラヒドロフラン溶液に、１０秒間浸漬し、室温で1時間乾燥させた（第２工程）。次いで、ポリビニルピロリドン（ＩＳＰ社製プラスドンＫ−９０）３．０重量％のクロロホルム溶液に１０秒間浸漬し、室温で1時間乾燥させた（第３工程）。その後、６０℃で1時間加熱処理した（第４工程）。このようにして得られたポリエーテルブロックアミドチューブを表面潤滑性試験に供し、その摩擦抵抗を表２に示す。
【００３５】
比較例４
ポリエーテルブロックアミドチューブ（実施例１と同様）をポリビニルピロリドン（ＩＳＰ社製プラスドンＫ−９０）３．０重量％のクロロホルム溶液に１０秒間浸漬し、室温で1時間乾燥させた（第３工程）。その後、６０℃で1時間加熱処理した（第４工程）。このようにして得られたポリエーテルブロックアミドチューブを表面潤滑性試験に供し、その摩擦抵抗を表２に示す。
【００３６】
比較例５〜７
実施例１におけるＨＦＰをメチルエチルケトン、ＴＦＥ、またはクロロホルムに代えることを除いて、実施例１と同様に被覆処理を行った。このようにして得られたポリエーテルブロックアミドチューブを表面潤滑性試験に供し、その摩擦抵抗を表２に示す。
【００３７】
【表２】
0004254105.tif 000003
【００３８】
実施例３
実施例１におけるポリエーテルブロックアミド(アトフィナ社製ペバックス7033、ポリエーテル含量25％)チューブをポリエーテルブロックアミド(アトフィナ社製ペバックス6333、ポリエーテル含量38％)チューブに代えて、実施例１と同様にして溶媒処理（第１工程）、ポリウレタンおよびジイソシアネート溶液処理（第２工程）、ポリビニルピロリドン溶液処理（第３工程）および加熱処理（第４工程）を実施した。このようにして得られたポリエーテルブロックアミドチューブを表面潤滑性試験に供し、その摩擦抵抗を表３に示す。
【００３９】
実施例４
実施例１におけるポリエーテルブロックアミド(アトフィナ社製ペバックス7033、ポリエーテル含量25％)チューブをポリエーテルブロックアミド(アトフィナ社製ペバックス7233、ポリエーテル含量13％)チューブに代えて、実施例１と同様にして溶媒処理（第１工程）、ポリウレタンおよびジイソシアネート溶液処理（第２工程）、ポリビニルピロリドン溶液処理（第３工程）および加熱処理（第４工程）を実施した。。このようにして得られたポリエーテルブロックアミドチューブを表面潤滑性試験に供し、その摩擦抵抗を表３に示す。
【００４１】
【表３】
0004254105.tif 000004
【００４２】
表１〜３から明らかなように、本発明により被覆されたポリエーテルブロックアミドチューブ（実施例１〜５）はいずれも表面潤滑性に優れ、摩擦耐久性に優れている。これに対して、比較例１、２のポリエーテルブロックアミドチューブは摺動初期から潤滑性が悪く、また、比較例３〜７では摺動初期の潤滑性は本発明の被覆を行ったポリエーテルブロックアミドチューブに近い摩擦抵抗値を示したが、その後、摺動回数を増加させることによって摩擦抵抗値が大きくなり摩擦耐久性が悪くなった。
【００４３】
【発明の効果】
本発明では、アミド系高分子物質を膨潤または溶解する化合物を含有する溶液に浸漬することにより、アミド系高分子物質を含有する表面とウレタン系高分子物質を含有する被膜との接着性が向上するため、ウレタン系高分子物質を含有する被膜を形成した後に、ポリビニルピロリドンを含有する被膜を形成すれば、湿潤時に潤滑性を有するだけでなく、繰り返し摺動によっても容易にポリビニルピロリドンを含有する被膜がはく離しにくくなり、潤滑性が低下しないものとなる。したがって、本発明の医療器具は、水または体液との接触によっても容易に溶出せず、持続的な潤滑性を発現することができる。
【図面の簡単な説明】
【図１】本発明方法により得られた医療用具の表面潤滑性試験の説明図である。
【図１】
0004254105.tif 000005